МАССА ДЛЯ ИЗГОТОВЛЕНИЯ ОБЛИЦОВОЧНЫХ ПЛИТ
MASS FOR FACING TILE FABRICATION

Изобретение относится к промышленности строительных материалов.
Известна масса, включающая стеклобой, кварцевый песок, глину [1].
Задача изобретения состоит в повышении морозостойкости облицовочных плит, изготовляемых из массы.
Технический результат достигается тем, что масса для изготовления облицовочных плит, включающая стеклобой, кварцевый песок, глину, дополнительно включает кремнегель и оксид цинка, причем компоненты находятся при следующем соотношении, мас.%: стеклобой 10-15; кварцевый песок 6-8; кремнегель 1-1,5; оксид цинка 2-3; глина 73-80,5.
Составы массы для изготовления облицовочных плит приведены в таблице.
Таблица
Компоненты
Содержание, мас.% в составах:
№1
№2
№3
Стеклобой
10
12,5
15
Кварцевый песок
6
7
8
Кремнегель
1,5
1,25
1
Оксид цинка
2
2,5
3
Глина
80,5
76,75
73
Для изготовления массы может быть использован бой любого стекла (тарного, листового, медицинского и др.), любая глина.
Ниже приведен пример получения массы для изготовления облицовочных плит.
Бой стекла (листового) промывают от загрязнений и размалывают до прохождения через сетку №008. Глину (бентонит) измельчают сухим способом и просеивают через сетку №1,25. Песок размалывают и просеивают через сетку №008. Подготовленные стеклобой, кварцевый песок, глину, кремнегель и оксид цинка дозируют в требуемых количествах и смешивают. Полученную массу увлажняют до 8-15% и формуют из нее плиты. На поверхность плит наносят цветной стеклогранулят либо суспезию цветной эмали и обжигают. В зависимости от свойств используемых глины и стеклобоя температура обжига может варьироваться в пределах 900-1200°С. Морозостойкость плит составит 50-70 циклов.
Источники информации
1. Строительные материалы: Справочник / Под ред. А.С.Болдырева, П.П.Золотова. - М.: Стройиздат, 1989. - С.171.